(57)【要約】【課題】耐食性がより高められた化成処理皮膜を形成可能な端面防錆処理液を提供すること。【解決手段】本発明は、めっき鋼板の端面防錆処理液に関する。上記端面防錆処理液は、フッ素樹脂を含む有機樹脂と、第４族元素を含む化合物または第４族元素のイオンと、アジピン酸またはフタル酸と炭素数１以上３以下のアルコールとのエステル化合物およびｎ−メチル−２−ピロリドンからなる群から選択される１以上の結合促進剤と、を含む。【選択図】なし【特許請求の範囲】
【請求項１】
フッ素樹脂を含む有機樹脂と、
第４族元素を含む化合物または第４族元素のイオンと、
エッチング剤と、
アジピン酸またはフタル酸と炭素数１以上３以下のアルコールとのエステル化合物およびｎ−メチル−２−ピロリドンからなる群から選択される１以上の結合促進剤と、
シランカップリング剤と、
を含む、めっき鋼板の端面防錆処理液。
【請求項２】
前記フッ素樹脂は、前記フッ素樹脂の全質量に対して６質量％以上のフッ素原子を含む、請求項１に記載のめっき鋼板の端面防錆処理液。
【請求項３】
前記第４族元素を含む化合物または第４族元素のイオンの含有量は、金属換算で２ｇ／Ｌ以上である、請求項１または２に記載のめっき鋼板の端面防錆処理液。
【請求項４】
前記結合促進剤の含有量は０．５ｇ／Ｌ以上５０ｇ／Ｌ以下である、請求項１〜３のいずれか１項に記載のめっき鋼板の端面防錆処理液。
【請求項５】
リン酸およびリン酸塩、ならびにアンモニアおよびアンモニウム塩、からなる群から選択されるエッチング剤をさらに含む、請求項１〜４のいずれか１項に記載のめっき鋼板の端面防錆処理液。
【請求項６】
前記エッチング剤は、リン酸またはリン酸塩と、アンモニアまたはアンモニウム塩と、をいずれも含む、請求項５に記載のめっき鋼板の端面防錆処理液。
【請求項７】
前記リン酸またはリン酸塩の含有量は、リン酸アニオン（ＰＯ４３−）換算で１ｇ／Ｌ以上であり、かつ、前記アンモニアまたはアンモニウム塩の含有量は、第四級アンモニウムカチオン（ＮＨ４＋）換算で１ｇ／Ｌ以上である、請求項６に記載のめっき鋼板の端面防錆処理液。
【請求項８】
固形分の含有量は２０％以上である、請求項１〜７のいずれか１項に記載のめっき鋼板の端面防錆処理液。
【請求項９】
ｐＨは７．０以上９．５以下である、請求項１〜８のいずれか１項に記載のめっき鋼板の端面防錆処理液。
【請求項１０】
めっき鋼板の端面に、請求項１〜９のいずれか１項に記載の端面防錆処理液を付与する工程を含む、
めっき鋼板の端面の化成処理方法。
【請求項１１】
前記端面防錆処理液は、めっき鋼板の端面の、基材鋼板が露出した部位に付与される、請求項１０に記載のめっき鋼板の端面の化成処理方法。
【請求項１２】
めっき鋼板と、
前記めっき鋼板の端面に形成された化成処理皮膜と、を有する化成処理鋼板であって、
前記化成処理皮膜は、
フッ素樹脂を含む有機樹脂と、
第４族元素を含む化合物または第４族元素のイオンと、
アジピン酸またはフタル酸と炭素数１以上３以下のアルコールとのエステル化合物およびｎ−メチル−２−ピロリドンからなる群から選択される１以上の結合促進剤と、
シランカップリング剤と、
を含む、化成処理鋼板。
【請求項１３】
前記化成処理皮膜は、めっき鋼板の端面の、基材鋼板が露出した部位を含んで形成された、請求項１２に記載の化成処理鋼板。
【請求項１４】
めっき鋼板の成形加工によって作製された成形加工品であって、
前記成形加工品は前記めっき鋼板の端面に形成された化成処理皮膜を含み、
前記化成処理皮膜は、
フッ素樹脂を含む有機樹脂と、
第４族元素を含む化合物または第４族元素のイオンと、
アジピン酸またはフタル酸と炭素数１以上３以下のアルコールとのエステル化合物およびｎ−メチル−２−ピロリドンからなる群から選択される１以上の結合促進剤と、
シランカップリング剤と、
を含む、成形加工品。
【発明の詳細な説明】
【技術分野】
【０００１】
本発明は、端面防錆処理液、化成処理方法、化成処理鋼板および成形加工品に関する。
【背景技術】
【０００２】
従来、外装建材などの様々な用途において、鋼板や、鋼板の表面にＺｎ系めっき処理などを施しためっき鋼板が使用されている。これらのめっき鋼板は、そのままでは耐食性や耐変色性などが不十分な場合があるため、有機樹脂を含む化成処理皮膜をその表面に形成されることがある。
【０００３】
また、上記めっき鋼板は、成形加工品として使用されることも多い。めっき鋼板を成形加工するとき、成形により生じた端面や成形加工で生じた基材鋼板の露出部位などの耐食性などを高めるため、成形加工などの後に、端面または露出部位に化成処理皮膜を形成することがある。
【０００４】
端面への化成処理皮膜の形成に用いる処理液として、特許文献１には、皮膜に耐食性を付与するＣａ、Ｍｇ、ＭｎおよびＺｎから選ばれる金属成分、ならびに皮膜を形成するリン酸イオンおよびエチレンオキサイド基を有する有機化合物を含む処理液が記載されている。特許文献１によれば、上記処理液は、有機化合物のエチレンオキサイド基がリン酸イオンと結合してリン酸エステルによる皮膜が生成し、この皮膜中に上記金属成分が酸化物または水酸化物となって分散するとされている。
【０００５】
端面への化成処理皮膜の形成に用いる別の処理液として、特許文献２には、防錆剤としてのリン酸二水素マグネシウム、リン酸水素マグネシウムまたはＬ−アスコルビン酸と、端面から水を遮断するためのバインダー成分としてのシリカ微粒子と、を含む処理液が記載されている。
【０００６】
端面への化成処理皮膜の形成に用いるさらに別の処理液として、特許文献３には、腐食抑制材として不飽和アルコール類、飽和直鎖第一アミン類、飽和直鎖第二アミン類、飽和直鎖第三アミン類、チオ尿素類、ホスホン酸類、モルホリン類およびイミダゾリン類から選ばれる有機系腐食抑制剤を溶解させた水溶液が記載されている。
【０００７】
端面への化成処理皮膜の形成に用いるさらに別の処理液として、特許文献４には、アクリル酸またはメタクリル酸のエステル類を主体とし、スチレンおよび酢酸ビニルなどのビニル系モノマーを反応させて得られる共重合体樹脂などをこれに配合したアクリルラッカーが記載されている。特許文献４によれば、当該アクリルラッカーを乾燥時の膜厚が５〜３０μｍとなるように塗布して皮膜を形成することで、端面が均一に被覆されて防錆作用が十分に奏されるとされている。
【０００８】
端面への化成処理皮膜の形成に用いるさらに別の処理液として、特許文献５には、水性ウレタン塗料と、塗布性を高めるための亜鉛粉末と、を含む水性塗料が記載されている。
【０００９】
端面への化成処理皮膜の形成に用いるさらに別の処理液として、特許文献６〜１０には、第４族金属を含む化合物によってフッ素樹脂を架橋させて、フッ素樹脂を含む有機樹脂皮膜の耐水性を高めることができる、化成処理液が記載されている。
【先行技術文献】
【特許文献】
【００１０】
【特許文献１】特開２００５−２４８３１０号公報
【特許文献２】特開２０１０−０５３４０４号公報
【特許文献３】特開２００３−３２８０号公報
【特許文献４】特開平７−２２４３９１号公報
【特許文献５】特開２０１３−０１０８４５号公報
【特許文献６】国際公開第２０１１／１５８５１３号
【特許文献７】国際公開第２０１１／１５８５１６号
【特許文献８】特開２０１２−２１２０７号公報
【特許文献９】特開２０１２−１７７１４６号公報
【特許文献１０】特開２０１２−１７７１４７号公報
【発明の概要】
【発明が解決しようとする課題】
【００１１】
特許文献１〜特許文献３に記載の処理液には、赤錆の発生を抑制する作用（防錆作用）がさほど高くなく、長期にわたって防錆効果が維持できないという問題がある。
【００１２】
また、特許文献４に記載のようにアクリルラッカーを用いた場合、膜厚が５μｍ以上である厚い皮膜の形成が必要となる。さらに、当該アクリルラッカーは有機溶剤を含むため、揮発した溶剤の回収工程が必要となる。これらの要因により、特許文献４に記載のアクリルラッカーを用いた防錆処理は高価になりやすい。また、アクリルラッカーから形成されるアクリル皮膜は、耐候性がさほど高くない。
【００１３】
また、特許文献５に記載の水性ウレタン樹脂を用いた場合、塗布性を高めるために亜鉛粉末を含む処理液を用いるため、処理液が端部以外に付着したときに付着部位が亜鉛粉末によって着色され、外観が損なわれかねない。
【００１４】
これに対し、特許文献６〜１０に記載のように、フッ素樹脂および第４族金属を含む化成処理液を用いて化成処理皮膜を形成すると、透明でありかつ耐候性に優れた皮膜を形成できるうえ、フッ素樹脂の架橋により化成処理皮膜の耐水性を高めることもできるため非常に有用である。
【００１５】
しかし、上記めっき鋼板の成形加工品は、屋外の様々な環境で使用されるため、化成処理皮膜の耐候性を高めるのみならず、赤錆の発生をより抑制する（耐食性をより高める）ことに対する要望は依然として存在する。
【００１６】
上記の課題に鑑み、本発明は、耐食性がより高められた化成処理皮膜を形成可能な端面防錆処理液、上記端面防錆処理液を用いる化成処理方法、ならびに上記化成処理方法で形成される化成処理皮膜を有する化成処理鋼板および成形加工品を提供することを、その目的とする。
【課題を解決するための手段】
【００１７】
上記の課題に鑑み、本発明の一態様は、めっき鋼板の化成処理用の端面防錆処理液に関する。上記端面防錆処理液は、フッ素樹脂を含む有機樹脂と、第４族元素を含む化合物または第４族元素のイオンと、エッチング剤と、アジピン酸またはフタル酸と炭素数１以上３以下のアルコールとのエステル化合物およびｎ−メチル−２−ピロリドンからなる群から選択される１以上の結合促進剤と、シランカップリング剤と、を含む。
【００１８】
また、本発明の他の態様は、めっき鋼板の化成処理方法に関する。上記化成処理方法は、めっき鋼板の端面に、めっき鋼板の化成処理用の端面防錆処理液を付与する工程を含む。上記端面防錆処理液は、フッ素樹脂を含む有機樹脂と、第４族元素を含む化合物または第４族元素のイオンと、エッチング剤と、アジピン酸またはフタル酸と炭素数１以上３以下のアルコールとのエステル化合物およびｎ−メチル−２−ピロリドンからなる群から選択される１以上の結合促進剤と、を含む。
【００１９】
また、本発明のさらに他の態様は、めっき鋼板と、前記めっき鋼板の端面に形成された化成処理皮膜と、を有する化成処理鋼板に関する。上記化成処理皮膜は、フッ素樹脂を含む有機樹脂と、第４族元素を含む化合物または第４族元素のイオンと、アジピン酸またはフタル酸と炭素数１以上３以下のアルコールとのエステル化合物およびｎ−メチル−２−ピロリドンからなる群から選択される１以上の結合促進剤と、シランカップリング剤と、を含む。
【００２０】
また、本発明のさらに他の態様は、めっき鋼板の成形加工によって作製された成形加工品に関する。上記成形加工品は、前記めっき鋼板の端面に形成された化成処理皮膜を含み、上記化成処理皮膜は、フッ素樹脂を含む有機樹脂と、第４族元素を含む化合物または第４族元素のイオンと、アジピン酸またはフタル酸と炭素数１以上３以下のアルコールとのエステル化合物およびｎ−メチル−２−ピロリドンからなる群から選択される１以上の結合促進剤と、シランカップリング剤と、を含む。
【発明の効果】
【００２１】
本発明によれば、耐食性がより高められた化成処理皮膜を形成可能な端面防錆処理液、上記端面防錆処理液を用いる化成処理方法、ならびに上記化成処理方法で形成される化成処理皮膜を有する化成処理鋼板および成形加工品が提供される。
【発明を実施するための形態】
【００２２】
本発明者らは、鋭意検討の結果、フッ素樹脂を含む有機樹脂および第４族元素を含む化合物または第４族元素のイオンを含む水系処理液に、特定の化合物（以下、単に「結合促進剤」ともいう。）と、シランカップリング剤と、をさらに含有させて、端面防錆処理液とすることで、めっき鋼板の端面に形成される化成処理皮膜の耐食性がより高まることを見出した。本発明者らは、この耐食性の向上をもたらす作用効果についてさらに検討した結果、上記結合促進剤としてアジピン酸またはフタル酸と炭素数１以上３以下のアルコールとのエステル化合物およびｎ−メチル−２−ピロリドンが使用できることを見出し、もって本発明を完成させた。
【００２３】
つまり、上記結合促進剤は、通常はエマルションとして水系処理液中に存在するフッ素樹脂を、軟質化することができる。上記結合促進剤によって軟質化したフッ素樹脂は、より融着しやすくなり、耐水性がより高い化成処理皮膜を形成するため、化成処理皮膜の耐候性がより高まると考えられる。
【００２４】
１．水系処理液
上記水系処理液は、フッ素樹脂を含む有機樹脂、第４族元素を含む化合物または第４族元素のイオンおよび上記結合促進剤を含む。上記水系処理液は、エッチング剤などのその他の成分をさらに含んでもよい。
【００２５】
１−１．有機樹脂
有機樹脂は、フッ素樹脂を含む有機樹脂である。フッ素樹脂は、化成処理皮膜の耐候性（耐紫外線性および耐光性など）および耐食性（赤錆の防止など）を高めることができる。なお、有機樹脂は、化成処理皮膜の耐候性および耐食性を顕著に低下させない限りにおいて、フッ素樹脂以外の樹脂を含んでもよい。
【００２６】
フッ素樹脂は、溶剤系フッ素樹脂と水系フッ素樹脂に大別される。これらのうち、揮発した溶剤の回収が問題とならない水系処理液に用いることが容易な、水系フッ素樹脂を用いることが好ましい。
【００２７】
水系フッ素樹脂とは、親水性官能基を有するフッ素樹脂を意味する。親水性官能基の好ましい例には、カルボキシル基およびスルホン酸基、ならびにこれらの塩などが含まれる。カルボキシル基またはスルホン酸基の塩の例には、アンモニウム塩、アミン塩、およびアルカリ金属塩などが含まれる。
【００２８】
水系フッ素樹脂は、親水性官能基の量が０.０５質量％以上５質量％以下の量であることが好ましい。親水性官能基の量が０.０５質量％以上５質量％以下の量であるフッ素樹脂は、乳化剤をほとんど使用せずとも、水系エマルションとすることができる。乳化剤をほとんど含まない化成処理皮膜は、耐水性に優れた化成処理皮膜とすることができる。
【００２９】
水系フッ素樹脂中の親水性官能基の含有量は、水系フッ素樹脂に含まれる親水性官能基の総モル質量を、水系フッ素樹脂の数平均分子量で除して求めればよい。カルボキシル基のモル質量は４５であり、スルホン酸基のモル質量は８１であるので、水系フッ素樹脂に含まれるカルボキシル基およびスルホン酸基それぞれの数を求め、それぞれにモル質量を乗じることで、水系フッ素樹脂に含まれる親水性官能基の総モル質量が求まる。水系フッ素樹脂の数平均分子量はＧＰＣで測定され得る。
【００３０】
水系フッ素樹脂におけるカルボキシル基は、鋼板またはめっき層（または下地化成処理皮膜）の表面と水素結合などを形成して、化成処理皮膜と鋼板またはめっき層（または下地化成処理皮膜）表面との密着性の向上に寄与するが、Ｈ＋が解離しにくいため第４族元素を含む化合物または第４族元素のイオンとの架橋反応が生じにくい。一方、水系フッ素樹脂におけるスルホン酸基は、Ｈ＋が解離しやすいため第４族元素を含む化合物または第４族元素のイオンとの架橋反応が生じやすいものの、一方で第４族元素を含む化合物または第４族元素のイオンと架橋反応せずに未反応のまま皮膜中に残存すると、水分子の吸着作用が強いため化成処理皮膜の耐水性を著しく低下させてしまうおそれがある。したがって、それぞれの特徴を活かすべく、水系フッ素樹脂には、カルボキシル基およびスルホン酸基の両方を含むことが好ましい。この場合、カルボキシル基とスルホン酸基との比率は、カルボキシル基／スルホン酸基のモル比で５以上６０以下の範囲内が好ましい。
【００３１】
水系フッ素樹脂の数平均分子量は、１０００以上が好ましく、１万以上がより好ましく、２０万以上が特に好ましい。
【００３２】
水系フッ素樹脂の数平均分子量の下限が上記値であると、化成処理皮膜の透水性および耐水性を十分に高めることができ、湿気や腐食性ガスなどが化成処理皮膜を貫通することによるめっき鋼板の腐食を抑制することができる。また、水系フッ素樹脂の数平均分子量の下限が上記値であると、光エネルギーなどの作用により発生したラジカルがポリマー鎖の末端に作用しにくいため、水などの相乗作用により水系フッ素樹脂が加水分解されてしまうことによる、化成処理皮膜の劣化を抑制することもできる。水系フッ素樹脂の分子量を大きくすることにより、分子間力が強くなり、化成処理皮膜の凝集力が高まるため、化成処理皮膜の耐水性をより高めることができる。また、水系フッ素樹脂の分子量を大きくすることにより、水系フッ素樹脂の主鎖における原子間の結合を安定化して、水系フッ素樹脂の加水分解による化成処理皮膜の劣化も生じにくくなる。
【００３３】
一方で、水系フッ素樹脂の数平均分子量は、２００万以下が好ましい。水系フッ素樹脂の数平均分子量の上限が２００万以下であれば、水系処理液のゲル化などが生じにくく、水系処理液の保存安定性がより高まる。
【００３４】
水系フッ素樹脂は、化成処理皮膜の耐候性および耐食性をより高める観点から、上記フッ素樹脂の全質量に対して６質量％以上のフッ素（Ｆ）原子を含むことが好ましく、８質量％以上のフッ素（Ｆ）原子を含むことがより好ましく、１３質量％以上のフッ素（Ｆ）原子を含むことがさらに好ましい。また、水系フッ素樹脂は、塗料化を容易にし、かつ、化成処理皮膜の密着性および乾燥性をより高める観点から、前記フッ素樹脂の全質量に対して２０質量％以下のフッ素（Ｆ）原子を含むことが好ましい。水系フッ素樹脂中のフッ素（Ｆ）原子の含有量は、蛍光Ｘ線分析装置を用いることで測定することができる。
【００３５】
水系フッ素樹脂としては、フッ素含有オレフィン樹脂であることが好ましい。フッ素含有オレフィン樹脂の例には、フルオロオレフィンと親水性官能基含有モノマーとの共重合体が含まれる。
【００３６】
上記フルオロオレフィンの例には、テトラフルオロエチレン、トリフルオロエチレン、クロロトリフルオロエチレン、ヘキサフルオロプロピレン、フッ化ビニル、フッ化ビニリデン、ペンタフルオロプロピレン、２，２，３，３−テトラフルオロプロピレン、３，３，３−トリフルオロプロピレン、ブロモトリフルオロエチレン、１−クロロ−１，２−ジフルオロエチレン、および１，１−ジクロロ−２，２−ジフルオロエチレンなどが含まれる。これらのフルオロオレフィンは、単独で使用されてもよいし、２種類以上を組み合わせて使用されてもよい。耐紫外線性をより高める観点からは、これらのフルオロオレフィンの中でも、テトラフルオロエチレンおよびヘキサフルオロプロピレンなどを含むパーフルオロオレフィン、ならびにフッ化ビニリデンなどが好ましい。なお、塩素イオンによる腐食を抑制する観点からは、クロロトリフルオロエチレンなどの塩素を含むフルオロオレフィンの含有量は少ない（たとえば０．１モル％以下）ことが好ましい。
【００３７】
上記親水性官能基含有モノマーの例には、公知のカルボキシル基含有モノマーおよびスルホン酸基含有モノマーが含まれる。これらの親水性官能基含有モノマーは、単独で使用されてもよいし、２種類以上を組み合わせて使用されてもよい。
【００３８】
上記カルボキシル基含有モノマーの一例としては、以下の式（１）に示される不飽和カルボン酸、およびこれらのエステルまたは酸無水物などを含む不飽和カルボン酸類が挙げられる。
【００３９】
【化１】
2019127617.tif 000002
（式中、Ｒ１、Ｒ２およびＲ３は、独立に、水素原子、アルキル基、カルボキシル基またはエステル基を示す。ｎは０〜２０の整数である。）
【００４０】
上記式（１）に示される不飽和カルボン酸の具体例には、アクリル酸、メタクリル酸、ビニル酢酸、クロトン酸、桂皮酸、イタコン酸、イタコン酸モノエステル、マレイン酸、マレイン酸モノエステル、フマル酸、フマル酸モノエステル、５−ヘキセン酸、５−ヘプテン酸、６−ヘプテン酸、７−オクテン酸、８−ノネン酸、９−デセン酸、１０−ウンデシレン酸、１１−ドデシレン酸、１７−オクタデシレン酸、およびオレイン酸などが含まれる。
【００４１】
上記カルボキシル基含有モノマーの別の例としては、以下の式（２）に示されるカルボキシル基含有ビニルエーテルモノマーが挙げられる。
【００４２】
【化２】
2019127617.tif 000003
（式中、Ｒ４およびＲ５は、独立に、飽和または不飽和の直鎖または環状アルキル基を示す。ｎは０または１である。ｍは０または１である。）
【００４３】
上記式（２）に示されるカルボキシル基含有ビニルエーテルモノマーの具体例には、３−（２−アリロキシエトキシカルボニル）プロピオン酸、３−（２−アリロキシブトキシカルボニル）プロピオン酸、３−（２−ビニロキシエトキシカルボニル）プロピオン酸、および３−（２−ビニロキシブトキシカルボニル）プロピオン酸などが含まれる。
【００４４】
上記スルホン酸基含有モノマーの具体例としては、ビニルスルホン酸、アリルスルホン酸、メタリルスルホン酸、スチレンスルホン酸、２−アクリルアミド−２−メチルプロパンスルホン酸、２−メタクリロイルオキシエタンスルホン酸、３−メタクリロイルオキシプロパンスルホン酸、４−メタクリロイルオキシブタンスルホン酸、３−メタクリロイルオキシ−２−ヒドロキシプロパンスルホン酸、３−アクリロイルオキシプロパンスルホン酸、アリルオキシベンゼンスルホイン酸、メタリルオキシベンゼンスルホン酸、イソプレンスルホン酸、および３−アリロキシ−２−ヒドロキシプロパンスルホン酸などが挙げられる。
【００４５】
上記フルオロオレフィンと親水性官能基含有モノマーとの共重合体には、必要に応じて、共重合可能な他のモノマーがさらに共重合されていてもよい。上記共重合可能な他のモノマーとしては、カルボン酸ビニルエステル類、アルキルビニルエーテル類、および非フッ素系オレフィン類などが挙げられる。
【００４６】
上記カルボン酸ビニルエステル類は、上記水系フッ素樹脂の相溶性および化成処理皮膜の光沢を向上させたり、ガラス転移温度を上昇させたりすることができる。上記カルボン酸ビニルエステル類の例には、酢酸ビニル、プロピオン酸ビニル、酪酸ビニル、イソ酪酸ビニル、ピバリン酸ビニル、カプロン酸ビニル、バーサチック酸ビニル、ラウリン酸ビニル、ステアリン酸ビニル、シクロヘキシルカルボン酸ビニル、安息香酸ビニル、およびパラ−ｔ−ブチル安息香酸ビニルなどが含まれる。
【００４７】
上記アルキルビニルエーテル類は、化成処理皮膜の光沢および柔軟性を向上させることができる。上記アルキルビニルエーテル類の例には、メチルビニルエーテル、エチルビニルエーテル、およびブチルビニルエーテルなどが含まれる。
【００４８】
上記非フッ素系オレフィン類は、化成処理皮膜の可撓性を向上させることができる。上記非フッ素系オレフィン類の例には、エチレン、プロピレン、ｎ−ブテン、およびイソブテンなどが含まれる。
【００４９】
たとえば、上記モノマーを乳化重合法で共重合させることで、親水性官能基を有するフルオロオレフィン共重合体のエマルションを得ることができる。このとき、フルオロオレフィン共重合体が０.０５質量％以上５質量％以下の量の親水性官能基を有するように、原料モノマー組成物におけるフルオロオレフィンの量を調整することで、乳化剤をほとんど使用せずにフルオロオレフィン共重合体の水系エマルションを製造することができる。乳化剤をほとんど含有しない（１質量％以下）フルオロオレフィン共重合体のエマルションを用いて形成された化成処理皮膜は、乳化剤がほとんど含まれないため、乳化剤の残留による耐水性の劣化がほとんど見られず、優れた耐水性を発揮する。
【００５０】
上述のような方法で作製したフッ素樹脂は、水系処理液中でも粒子状で存在すると考えられる。フッ素樹脂のエマルションの平均粒径は、５０ｎｍ以上３００ｎｍ以下であることが好ましい。エマルションの平均粒径を５０ｎｍ以上とすることで、水系処理液の保存安定性を高めることができる。また、エマルションの平均粒径を３００ｎｍ以下とすることで、エマルションの表面積を増やして互いに融着しやすくさせ、低温（例えば５５℃）で焼き付けたときの造膜をより容易にできる。たとえば、乳化重合法でエマルションを調製する際に、せん断速度や攪拌時間を最適化することで、エマルションの平均粒径を上記範囲内とすることができる。
【００５１】
水系処理液中のフッ素樹脂の含有量は、水１００質量部に対して、１０質量部以上７０質量部以下であることが好ましい。フッ素樹脂の含有量が１０質量部以上であると、乾燥過程において多量の水の蒸発することによる、化成処理皮膜の成膜性および緻密性の低下がより生じにくい。一方、フッ素樹脂の含有量が７０質量部以下であると、水系処理液の保存安定性がより高まる。
【００５２】
また、水系処理液中のフッ素樹脂の含有量は、固形分（水その他の溶媒を除いた成分）の合計量に対して、７０質量％以上９９質量％以下であることが好ましい。
【００５３】
１−２．第４族元素を含む化合物または第４族元素のイオン
第４族元素を含む化合物または第４族元素のイオンは、フッ素樹脂、特には水系フッ素樹脂中のカルボキシル基やスルホン酸基などの官能基と反応しやすく、水系フッ素樹脂の硬化または架橋反応を促進する。そのため、第４族元素を含む化合物または第４族元素のイオンは、フッ素樹脂の密着性を高め、かつ、低温乾燥でも化成処理皮膜の耐水性を向上させることができる。
【００５４】
第４族元素を含む化合物は、４Ａ族金属の酸素酸塩、フッ化物、水酸化物、有機酸塩、炭酸塩、過酸化塩、アンモニウム塩、アルカリ金属塩、およびアルカリ土類金属塩などとすることができる。なお、酸素酸塩は、酸素と別の元素とを有する酸（炭酸や硫酸など）との塩を意味する。酸素酸塩の例には、水素酸塩、炭酸塩、硫酸塩などが含まれる。第４族元素のイオンの例には、上記化合物に由来する、第４族元素のイオンが含まれる。
【００５５】
上記第４族元素を含む化合物または第４族元素のイオンの例には、チタン（Ｔｉ）化合物、ジルコニウム（Ｚｒ）化合物およびハフニウム（Ｈｆ）化合物が含まれる。これらのうち、後述する光触媒による耐候性の低下を抑制する観点からは、ジルコニウム化合物が好ましい。
【００５６】
第４族元素を含む化合物または第４族元素のイオンは、メラミン樹脂とは異なり、エステル結合やホルムエーテル結合などが酸化および加水分解などすることによる化成処理皮膜の耐候劣化を生じにくい。また、第４族元素を含む化合物または第４族元素のイオンは、メラミン樹脂とは異なり、酸性雨に含まれる硫酸イオンや硝酸イオンなどの酸性物質によって架橋構造が切断されることによる化成処理皮膜の耐候劣化も生じにくい。
【００５７】
また、第４族元素を含む化合物または第４族元素のイオンは、イソシアネート樹脂を用いた架橋部分に形成されるウレタン結合よりも強い結合力でフッ素樹脂を架橋させるため、架橋構造の切断による耐候劣化の進行もより生じにくい。
【００５８】
また、第４族元素を含む化合物または第４族元素のイオンは、化成処理皮膜の皮膜密着性、耐水性および耐変色性も向上させる。たとえば、Ａｌ含有Ｚｎ系合金めっき鋼板の表面に第４族元素を含む化合物または第４族元素のイオンを含む水系処理液で化成処理皮膜を形成させると、めっき鋼板の表面に存在する強固なＡｌ酸化物による皮膜密着性の低下を抑制することができる。また、Ａｌ含有Ｚｎ系合金めっき鋼板の表面に第４族元素を含む化合物または第４族元素のイオンを含む水系処理液で化成処理皮膜を形成させると、エッチング反応などにより溶出したＡｌイオンと第４族元素を含む化合物または第４族元素のイオンとが反応して生成した反応生成物が、めっき層と化成処理皮膜の界面に濃化して、めっき鋼板の初期の耐食性および耐変色性を向上させる。
【００５９】
水系処理液中の第４族元素を含む化合物または第４族元素のイオンの金属換算での含有量は、たとえば０．５ｇ／Ｌとすることができるが、水系フッ素樹脂を十分に架橋させて化成処理皮膜の密着性をより高める観点からは、２ｇ／Ｌ以上であることが好ましい。上記観点からは、第４族元素を含む化合物または第４族元素のイオンの含有量は、１ｇ／Ｌ以上であることがより好ましく、２ｇ／Ｌ以上であることがさらに好ましい。なお、化成処理皮膜が多孔質状となることによる、化成処理皮膜の加工性および耐候性の低下を抑制する観点からは、水系処理液中の第４族元素を含む化合物または第４族元素のイオンの含有量は、３０ｇ／Ｌ以下であることが好ましい。水系処理液中の第４族元素を含む化合物または第４族元素のイオンの金属換算での含有量は、蛍光Ｘ線分析装置を用いて測定することができる。
【００６０】
１−３．結合促進剤
結合促進剤は、水系処理液中に存在するフッ素樹脂を軟質化することができる。上記結合促進剤によって軟質化したフッ素樹脂は、エマルションを構成する粒子同士がより密に融着しやすくなり、より水を浸透しにくい化成処理皮膜を形成する。そのため、結合促進剤を含む上記水系処理液から形成された化成処理皮膜は赤錆を発生させにくくなり、化成処理皮膜の耐食性がより高まると考えられる。また、結合促進剤は、フッ素樹脂を軟質化してエマルションを構成する粒子同士をより密に融着しやすくすることにより、より紫外線などの光によって分解しにくい化成処理皮膜を形成する。そのため、結合促進剤を含む上記水系処理液から形成された化成処理皮膜は、耐候性もより高まると考えられる。
【００６１】
また、上記結合促進剤は、上述した作用により、常温程度でもフッ素樹脂をよく融着させることができる。そのため、上記結合促進剤を含む水系処理液は、加工現場などにおけるめっき鋼板の切断により生じる端面や、めっき鋼板の端面などの露出部位に、加工現場で加熱せずにより容易に化成処理皮膜を形成することができる。
【００６２】
結合促進剤は、アジピン酸またはフタル酸と炭素数１以上３以下のアルコールとのエステル化合物およびｎ−メチル−２−ピロリドンから適宜選択して用いることができる。このような結合促進剤の例には、ジメチルアジペート、ジエチルアジペート、ジ（イソ）プロピルアジペート、ジ（イソ）ブチルアジペート、ジメチルフタレート、ジエチルフタレート、ジ（イソ）プロピルフタレート、ジ（イソ）ブチルフタレート、およびｎ−メチル−２−ピロリドンが含まれる。これらの結合促進剤のうち、耐食性、処理外観の観点からは、ジメチルアジペート、ジエチルアジペート、ジ（イソ）プロピルアジペートおよびジ（イソ）ブチルアジペートが好ましい。なお、本発明において、（イソ）プロピルとは、プロピルおよびイソプロピルを意味し、（イソ）ブチルとは、ブチルおよびイソブチルを意味する。
【００６３】
水系処理液中の結合促進剤の含有量は、たとえば０．１ｇ／Ｌ以上５０ｇ／Ｌ以下とすることができるが、上述した作用によりフッ素樹脂をより融着しやすくして、化成処理皮膜の耐食性をより高める観点からは、０．５ｇ／Ｌ以上５０ｇ／Ｌ以下であることが好ましく、０．７ｇ／Ｌ以上３０ｇ／Ｌ以下であることがより好ましく、１ｇ／Ｌ以上１５ｇ／Ｌ以下であることがさらに好ましい。
【００６４】
１−４．エッチング剤
エッチング剤は、基材鋼板の表面を均一化および活性化して、化成処理皮膜の密着性をより高め、化成処理皮膜からめっき鋼板への水の浸透を抑制する。そのため、結合促進剤を含む上記水系処理液から形成された化成処理皮膜は赤錆を発生させにくくなり、化成処理皮膜の耐食性がより高まると考えられる。
【００６５】
具体的には、エッチング剤は、めっき層に含まれるＺｎおよびＡｌおよび基材鋼板に含まれるＦｅなどの金属成分を溶解し、溶解した金属成分を化成処理皮膜中に取り込むことによって、化成処理皮膜が形成されためっき鋼板の耐食性を高める。このとき、本発明では、上記取り込まれた金属成分が、上述した結合促進剤によってエマルション状のフッ素樹脂のより内部にまで取り込まれて、化成処理皮膜の密着性もより高める結果、化成処理皮膜が形成されためっき鋼板の耐食性をより高めると考えられる。
【００６６】
特に、エッチング剤は、基材鋼板の露出部位を活性化する観点からは、リン酸またはリン酸塩、およびアンモニアまたはアンモニウム塩が好ましい。
【００６７】
リン酸またはリン酸塩は、基材鋼板の露出部位における鉄（Ｆｅ）や、Ｚｎ系めっきに含まれる亜鉛（Ｚｎ）を均一化および活性化する。そのため、リン酸またはリン酸塩は、鋼板およびＺｎ系めっき鋼板に特に有用である。
【００６８】
リン酸またはリン酸塩は、リン酸アニオン（ＰＯ４３−）を有する水溶性の化合物であればよい。リン酸塩の例には、リン酸ナトリウム、リン酸アンモニウム、リン酸水素アンモニウム、リン酸二水素アンモニウム、リン酸マグネシウム、リン酸カリウム、リン酸マンガン、リン酸亜鉛、オルトリン酸、メタリン酸、ピロリン酸、三リン酸、および四リン酸などが含まれる。これらのリン酸またはリン酸塩は、単独で使用されてもよいし、２種類以上を組み合わせて使用されてもよい。
【００６９】
アンモニア酸またはアンモニウム塩は、基材鋼板の露出部位における鉄（Ｆｅ）や、Ａｌ系めっきやＺｎ−Ａｌ系めっきに含まれるアルミニウム（Ａｌ）を均一化および活性化する。そのため、リン酸またはリン酸塩は、鋼板およびＺｎ−Ａｌ系めっき鋼板に特に有用である。
【００７０】
アンモニウム塩の例には、第四級アンモニウムカチオン（ＮＨ４＋）のリン酸塩、フッ化物および金属塩などが含まれる。これらのうち、第四級アンモニウムカチオンのリン酸塩を含むことが好ましく、リン酸アンモニウム、リン酸水素アンモニウムおよびリン酸二水素アンモニウムを含むことがより好ましい。
【００７１】
なお、単一の水系処理液で様々な鋼板やめっき鋼板（Ｚｎ系、Ａｌ系、Ｚｎ−Ａｌ系、およびＺｎ−Ａｌ−Ｍｇ系など）に適用可能にする観点からは、水系処理液は、リン酸またはリン酸塩と、アンモニアまたはアンモニウム塩と、の双方を含むことが好ましい。また、基材鋼板の表面を均一化および活性化する効果をより高め、化成処理皮膜の耐候性をより高める観点からも、水系処理液は、リン酸またはリン酸塩と、アンモニアまたはアンモニウム塩と、の双方を含むことが好ましい。これらの観点からは、エッチング剤は、第四級アンモニウムカチオンのリン酸塩が好ましく、リン酸アンモニウム、リン酸水素アンモニウムおよびリン酸二水素アンモニウムがより好ましい。
【００７２】
水系処理液中のエッチング剤の含有量は、リン酸アニオン（ＰＯ４３−）の含有量が、リン酸アニオン換算で、１ｇ／Ｌ以上であることが好ましく、２ｇ／Ｌ以上であることがさらに好ましい。あるいは、水系処理液中のエッチング剤の含有量は、第四級アンモニウムカチオン（ＮＨ４＋）の含有量が、第四級アンモニウムカチオン換算で、１ｇ／Ｌ以上であることが好ましく、２ｇ／Ｌ以上であることがさらに好ましい。
【００７３】
水系処理液中のエッチング剤の含有量は、エッチング剤がリン酸またはリン酸塩とアンモニアまたはアンモニウム塩との双方を含むときは、リン酸アニオン（ＰＯ４３−）および第四級アンモニウムカチオン（ＮＨ４＋）の含有量が、それぞれリン酸アニオン換算および第四級アンモニウムカチオン換算で、いずれも１ｇ／Ｌ以上であることが好ましく、２ｇ／Ｌ以上であることがさらに好ましい。
【００７４】
１−５．シランカップリング剤
シランカップリング剤は、化成処理皮膜の密着性をより高める。
【００７５】
水系処理液中のシランカップリング剤の含有量は、フッ素樹脂１００質量部に対して、０.５質量部以上５質量部以下であることが好ましい。シランカップリング剤の含有量が０.５質量部以上であると、化成処理皮膜の密着性をより高めることができる。一方、シランカップリング剤の含有量が５質量部以下であると、水系処理液の保存安定性の低下を抑制できる。
【００７６】
１−６．その他の成分
水系処理液は、その他の成分として、上述以外の無機化合物、シランカップリング剤以外の有機潤滑剤、無機潤滑剤、無機顔料、有機顔料、および染料などを必要に応じて添加してもよい。Ｍｇ、Ｃａ、Ｓｒ、Ｖ、Ｗ、Ｍｎ、Ｂ、Ｓｉ、Ｓｎなどの無機化合物（酸化物、リン酸塩など）は、化成処理皮膜を緻密化して耐水性を向上させる。フッ素系、ポリエチレン系、およびスチレン系などの有機潤滑剤、ならびに二硫化モリブデンおよびタルクなどの無機潤滑剤は、化成処理皮膜の潤滑性を向上させる。また、無機顔料、有機顔料、および染料などを配合することで、化成処理皮膜に所定の色調を付与することができる。
【００７７】
なお、水系処理液は、バナジウム（Ｖ）イオンおよびチタン（Ｔｉ）イオンの含有量が、金属換算で５００ｐｐｍ以下であることが好ましい。ＶやＴｉを含む化合物は、防錆剤として用いられることがあるが、これらのイオンの含有量をより少なくすることで、ＶやＴｉの光触媒作用による化成処理皮膜の耐候性の低下を抑制することができる。
【００７８】
また、水系処理液は、クロム（Ｃｒ）、特には６価クロム、の含有量が、金属換算で１００ｐｐｍ以下であることが好ましい。Ｃｒ（６価クロム）の含有量をより少なくすることで、人体への影響が少なく、安全性の高い化成処理皮膜を形成することができる。
【００７９】
また、水系処理液は、クリアな皮膜を形成する観点から、無機顔料、有機顔料、および染料などを実質的に含まないことが好ましい。水系処理液は、フッ素樹脂を主成分とするため、リン酸のマンガンまたは鉄などの塩によりリン酸塩皮膜を形成するリン酸塩処理（パーカライジング）や、多量の亜鉛粉末により犠牲防食層を形成するジンクリッチペイントとは異なり、クリアな皮膜を形成することができる。
【００８０】
１−７．水系処理液の性状
水系処理液は、水などの溶媒を除く固形分の含有量（固形分濃度）が、水系処理液の全質量に対して２０質量％以上であることが好ましい。固形分の含有量が２０質量％以上であると、十分な膜厚を有し、十分な耐候性を有する化成処理皮膜を形成できる。なお、固形分の含有量の上限は処理液安定性の面から、４０質量％以下であることが好ましい。
【００８１】
水系処理液は、ｐＨが７．０以上９．５以下であることが好ましい。ｐＨが７．０以上であると、Ｚｎのエッチング量を適度に調整でき、ｐＨが９．５以下であると、Ａｌのエッチング量を適度に調整できる。そのため、ｐＨが７．０以上９．５以下であると、過剰なエッチングによる外観不良または耐食性の低下を抑制できる。
【００８２】
水系処理液は、１液型でもよいし、フッ素樹脂のエマルションと結合促進剤を含む溶液（または分散液）とを使用時に混合する２液混合型でもよい。
【００８３】
２．めっき鋼板の化成処理方法
上述した水系処理液は、めっき鋼板の化成処理に用いることができる。具体的には、上述した水系処理液を、めっき鋼板の端面に付与し、乾燥させて、化成処理皮膜を形成することができる。
【００８４】
めっきが施される基材鋼板の種類は、特に限定されない。たとえば、鋼板は、低炭素鋼、中炭素鋼および高炭素鋼などを含む炭素鋼でもよいし、Ｍｎ、Ｃｒ、Ｓｉ、Ｎｉなどを含有する合金鋼でもよい。また、鋼板は、Ａｌキルド鋼などを含むキルド鋼でもよいし、リムド鋼でもよい。良好なプレス成形性が必要とされる場合は、低炭素Ｔｉ添加鋼および低炭素Ｎｂ添加鋼などを含む深絞り用鋼板が鋼板として好ましい。また、Ｐ、Ｓｉ、Ｍｎなどの量を特定の値に調整した高強度鋼板を用いてもよい。
【００８５】
めっき鋼板は、上記鋼板を基材鋼板とし、公知のめっきを施したものであればよい。めっきは、溶融めっきでも蒸着めっきでもよい。めっきの種類は、特に限定されず、Ｚｎ系めっき（Ｚｎめっき、Ｚｎ−Ａｌめっき、およびＺｎ−Ａｌ−Ｍｇめっきなど）、Ａｌ系めっき、ならびにＮｉ系めっきなどを使用することができる。これらのうち、Ｚｎ系めっきおよびＡｌ系めっきが好ましく、Ｚｎ系めっきがより好ましい。
【００８６】
上述した水系処理液は、各種めっき層および基材鋼板の双方に密着性が高い化成処理皮膜を形成できるため、めっき鋼板のうち、その端面や、切断により生じる端面などの、基材鋼板が露出した部位に付与し、乾燥させて、化成処理皮膜を形成することができる。
【００８７】
また、めっき鋼板には、公知の方法でプレコートの下地化成処理が施されていてもよい。
【００８８】
水系処理液の塗布方法は、特に限定されず、めっき鋼板の形状などに応じて適宜選択すればよい。塗布方法の例には、ロールコート法、カーテンフロー法、スピンコート法、スプレー法、浸漬引き上げ法、および滴下法などが含まれる。水系処理液の液膜の厚さは、フェルト絞りやエアワイパーなどにより調整することができる。
【００８９】
水系処理液の塗布量は、特に限定されないが、化成処理皮膜の膜厚が０.５μｍ以上１０μｍ以下となるように調整されることが好ましい。化成処理皮膜の膜厚が０.５μｍ以上であると、化成処理皮膜に耐候性、耐食性および耐変色性などを十分に付与することができる。一方、膜厚を１０μｍ超としても、膜厚の増加に伴う性能向上を期待することはできない。
【００９０】
付与された水系処理液は、常温で乾燥させて、化成処理皮膜とすることができる。なお、付与された水系処理液を加熱（たとえば５０℃以上に加熱）して乾燥させてもよいが、このとき、有機成分の熱分解による化成処理皮膜の性能低下を抑制する観点からは、乾燥温度は３００℃以下であることが好ましい。なお、加工現場などにおいて、めっき鋼板の切断により生じる端面や、めっき鋼板の端面などの基材鋼板の露出部位に、より容易に化成処理皮膜を形成する観点からは、常温で乾燥させることが好ましい。
【００９１】
３．化成処理鋼板および成形加工品
上述の水系処理液から形成された化成処理皮膜を有する化成処理鋼板は、上述のめっき鋼板と、上記めっき鋼板の端面、好ましくは上記めっき鋼板の端面の基材鋼板が露出した部位、に形成された上記化成処理皮膜と、を有する。上記化成処理鋼板は、成形加工品であってもよい。成形加工の方法は特に限定されず、プレス加工、抜き加工および絞り加工などの公知の方法から選択することができる。
【００９２】
より具体的には、上記化成処理皮膜は、上述のフッ素樹脂を含む有機樹脂と、上述の第４族元素を含む化合物または第４族元素のイオンと、アジピン酸またはフタル酸と炭素数１以上３以下のアルコールとのエステル化合物およびｎ−メチル−２−ピロリドンからなる群から選択される１以上の結合促進剤と、シランカップリング剤と、を含む。
【００９３】
これらの成分の含有量比は、水系処理液について上述した比率と同様である。
【００９４】
化成処理皮膜の膜厚は、０.５μｍ以上１０μｍ以下であることが好ましい。膜厚が０.５μｍ以上であると、化成処理皮膜に耐候性、耐食性および耐変色性などを十分に付与することができる。一方、膜厚を１０μｍ超としても、膜厚の増加に伴う性能向上を期待することはできない。
【００９５】
この化成処理鋼板は、耐候性、特には長期の耐候性に優れる。また、めっき鋼板の成形加工などにより生じる基材鋼板の露出部位である端面などに、上記化成処理皮膜を有する化成処理鋼板は、上記基材鋼板の露出部位などにおける化成処理皮膜の耐候性、特には長期の耐候性に優れるため好ましい。また、上述したように、めっき層を溶かして溶接加工した溶接部に上記化成処理皮膜を有する化成処理鋼板は、溶接部の耐食性が高まる効果が顕著にみられる。
【実施例】
【００９６】
以下、実施例を参照して本発明を詳細に説明するが、本発明はこれらの実施例により限定されない。
【００９７】
１．水系処理液の調製
各成分を混合して、表１に示す水系処理液１〜水系処理液１５を調製した。
【００９８】
なお、フッ素樹脂（ＦＲ）は、フッ素系樹脂（Ｔｇ：−３５〜２５℃、最低成膜温度（ＭＦＴ）：１０℃）の水系エマルションを使用した。上記フッ素樹脂エマルションの固形分濃度は３８質量％であり、フッ素樹脂中のフッ素原子の含有量は２５質量％であり、エマルションの平均粒径は１５０ｎｍであった。
【００９９】
アクリル樹脂（ＡＲ）は、アクリル樹脂エマルションである、ＤＩＣ株式会社製の「パテラコール」（「パテラコール」は同社の登録商標）を用意した。「パテラコール」の固形分濃度は４０質量％であり、エマルションの平均粒径は１０〜１００ｎｍ程度と思われた。
【０１００】
ウレタン樹脂（ＰＵ）は、ウレタン樹脂エマルションである、ＤＩＣ株式会社製の「ハイドラン」を使用した。「ハイドラン」の固形分濃度は３５質量％であり、エマルションの平均粒径は１０〜１００ｎｍ程度と思われた。
【０１０１】
エッチング剤については、リン酸量は、リン酸、リン酸水素二アンモニウムおよびリン酸二水素アンモニウムの合計量で調整し、アンモニウム量は、アンモニア（水溶液）、炭酸ジルコニウムアンモニウム、フッ化ジルコニウムアンモニウム、リン酸水素二アンモニウム、リン酸二水素アンモニウムおよび炭酸アンモニウムの合計量で調整した。
【０１０２】
シランカップリング剤（ＳＣＡ）は、モメンティブ・パフォーマンス・マテリアルズ・ジャパン合同会社製の「ＳＩＬＱＵＥＳＴ  Ａ−１８６」を使用した。
【０１０３】
なお、表１の「Ｆ量」、「Ｚｒ量」、「添加量」、「リン酸量」、「アンモニウム量」および「ＳＣＡ添加量」は、それぞれ、フッ素原子の量（質量％）、第４族元素を含む化合物または第４族元素のイオンの金属換算での量（ｇ／Ｌ）、結合促進剤の添加量（ｇ／Ｌ）、リン酸またはリン酸塩のリン酸アニオン換算での含有量（ｇ／Ｌ）、アンモニアまたはアンモニウム塩の第四級アンモニウムカチオン換算での含有量（ｇ／Ｌ）、およびシランカップリング剤の添加量（フッ素樹脂の質量を１００質量％としたときの添加量）を示す。
【０１０４】
また、表１の「有機樹脂」の「種類」に「ＦＲ／ＡＲ」と記載されているときは、上記フッ素樹脂と上記アクリル樹脂とをブレンドして、他の化合物とあわせた水系処理液中の固形分量が「固形分量」に記載の数値になり、かつ、フッ素原子の量が「Ｆ量」に記載の数値になるように調整したことを示す。
【０１０５】
【表１】
2019127617.tif 000004
【０１０６】
２．評価
水系処理液１〜水系処理液１５の保存安定性および水系処理液１〜水系処理液１５から形成した皮膜の端面部耐食性を、以下の基準で評価した。
【０１０７】
２−１．保存安定性
水系処理液１〜水系処理液１５を常温で１８０日間保管した。各水系処理液の保管前後の粘度変化量（保管後粘度から保管前粘度を差し引いた値）をフォードカップＮｏ.４により測定し、以下の基準で保存安定性を評価した。
Ａ  粘度変化量は１０秒未満だった
Ｂ  粘度変化量は１０秒以上だったが、使用に問題はなかった
Ｃ  粘度変化量は３０秒以上であり、増粘により塗布が困難だった
【０１０８】
２−２．端面部耐食性
板厚０．６ｍｍの普通鋼の表面に溶融Ｚｎ−６．０質量％Ａｌ−３．０質量％Ｍｇめっき層（めっき付着量９０ｇ／ｍ２）を形成して、めっき鋼板とした。このめっき鋼板を幅５０ｍｍ、長さ１００ｍｍに切り出したところ、切断により生じた端面の表面のうち約２０％の面積がめっき層で覆われており、残りの約８０％の面積は下地鋼が露出していた。
【０１０９】
上記めっき鋼板の上記端面に、１０ｍｌ／ｍ２の水系処理液１〜水系処理液１５を塗布し、常温で乾燥させて、試験片とした。
【０１１０】
試験片を大気に２年間暴露して、１年経過後および２年経過後に、試験片端面に発生した赤錆の面積率を測定し、端面の全面積のうち赤錆発生面積率ＷＲ（赤錆が発生した面積／端面全面積）を求めて、以下の基準で端面部耐食性を評価した。
Ａ    赤錆発生面積率ＷＲは１０％以下だった
Ｂ    赤錆発生面積率ＷＲは１０％超３０％以下だった
Ｃ    赤錆発生面積率ＷＲは３０％超５０％以下だった
Ｄ    赤錆発生面積率ＷＲは５０％超だった
【０１１１】
水系処理液１〜水系処理液１５の保存安定性および端面部耐食性の評価結果を、表２に示す。
【０１１２】
【表２】
2019127617.tif 000005
【０１１３】
フッ素樹脂を含む有機樹脂と、第４族元素を含む化合物または第４族元素のイオンと、エッチング剤と、結合促進剤と、を含む水系処理液１〜水系処理液１０は、水系処理液の保存安定性および形成された化成処理皮膜の耐食性がいずれも良好であった。
【０１１４】
また、エッチング剤として、リン酸またはリン酸塩と、アンモニアまたはアンモニウム塩と、をいずれも含む水系処理液４〜水系処理液１０を用いて化成処理皮膜を形成すると、耐食性がさらに高くなった。
【０１１５】
一方で、フッ素樹脂以外の樹脂を含む水系処理液１１〜水系処理液１３を用いて化成処理皮膜を形成すると、耐候性および耐食性が低かった。
【０１１６】
また、第４族元素を含む化合物または第４族元素のイオンを含まない水系処理液１４を用いて化成処理皮膜を形成すると、密着性が低かった。
【０１１７】
また、結合促進剤を含まない水系処理液１５を用いて化成処理皮膜を形成すると、耐食性が低かった。
【産業上の利用可能性】
【０１１８】
本発明の水系処理液により製造される化成処理皮膜は、めっき鋼板のうち、成形加工等により基材鋼板が露出した端面における耐食性をより高めることができる。たとえば、本発明の水系処理液は、１）ビニールハウスまたは農業ハウス用の鋼管、形鋼、支柱、梁、搬送用部材、２）遮音壁、防音壁、吸音壁、防雪壁、ガードレール、高欄、防護柵、支柱、３）鉄道車両用部材、架線用部材、電気設備用部材、安全環境用部材、構造用部材、太陽光架台などの用途に使用するめっき鋼板へのポストコートによる化成処理皮膜の形成に好適に使用されうる。